(57)【要約】【課題】表面強度を損なうことなく表面の摩擦係数を低下させ、かつ、その効果が持続する電子写真感光体、該電子写真感光体を有するプロセスカートリッジおよび電子写真装置を提供する。【解決手段】支持体上に感光層を有する電子写真感光体において、該電子写真感光体の表面層が、特定の構造を有するジオルガノポリシロキサンを含有する。【選択図】      なし【特許請求の範囲】
【請求項１】
支持体上に感光層を有する電子写真感光体において、該電子写真感光体の表面層が、下記式（１）で示される構造を有するジオルガノポリシロキサンを含有することを特徴とする電子写真感光体。
【外１】
2004258336.tif 000024
（式（１）中、ｘ、ｗは、それぞれ独立に、０または１である。ｙは、１００以上の整数である。ｚは、１以上の整数であって、かつ、ｙの１／１００〜１／２０の整数である。Ｒ１１、Ｒ１２は、それぞれ独立に、置換または無置換の１価の炭化水素基を示す。Ｒ１３は、メチル基を示す。Ａ１１は、パーフルオロアルキル基を有する１価の有機基を示す。ただし、ｙ個のＡ１１は同一であっても異なってもよい。Ｒ１４は、フェニル基を有する１価の有機基を示す。Ｄ１１は、アルキル基、または、パーフルオロアルキル基を有する１価の有機基を示す。ただし、ｚが２以上の場合、ｚ個のＲ１４は同一であっても異なってもよく、ｚ個のＤ１１は同一であっても異なってもよい。Ｒ１５、Ｒ１６は、それぞれ独立に、置換または無置換の１価の炭化水素基を示す。Ｅ１１、Ｅ１２は、それぞれ独立に、１価の有機基を示す。）
【請求項２】
前記パーフルオロアルキル基を有する１価の有機基が、下記式（２）で示される構造を有する１価の基である請求項１に記載の電子写真感光体。
【外２】
2004258336.tif 000025
（式（２）中、Ｒ２１は、アルキレン基を示す。ａは３以上の整数である。）
【請求項３】
前記フェニル基を有する１価の有機基が、フェニル基とポリスチレン鎖とを有する１価の有機基である請求項１または２に記載の電子写真感光体。
【請求項４】
前記フェニル基とポリスチレン鎖とを有する１価の有機基が、下記式（３）で示される構造を有する１価の基である請求項３に記載の電子写真感光体。
【外３】
2004258336.tif 000026
（式（３）中、Ｅ３１は、２価の炭化水素基を示す。ｂは、０または１である。Ｅ３２は、末端が封鎖された重合度３以上の置換または無置換のポリスチレン鎖を示す。ただし、上記式（３）で示される構造は１つ以上のフェニル基を有する。）
【請求項５】
前記電子写真感光体の表面層の結着樹脂が、ポリアリレート樹脂またはポリカーボネート樹脂である請求項１〜４のいずれかに記載の電子写真感光体。
【請求項６】
前記感光層が、支持体側から、電荷発生物質を含有する電荷発生層、電荷輸送物質を含有する電荷輸送層をこの順に積層した積層型感光層であり、該電荷輸送層が前記電子写真感光体の表面層である請求項１〜５のいずれかに記載の電子写真感光体。
【請求項７】
請求項１〜６のいずれかに記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項８】
請求項１〜６のいずれかに記載の電子写真感光体、帯電手段、露光手段、現像手段および転写手段を有することを特徴とする電子写真装置。
【発明の詳細な説明】
【０００１】
【発明の属する技術分野】
本発明は、電子写真感光体、電子写真感光体を有するプロセスカートリッジおよび電子写真装置に関する。
【０００２】
【従来の技術】
電子写真装置に用いられる電子写真感光体には、電子写真プロセスに応じた感度、電気的特性、光学的特性が要求されるだけではなく、帯電、画像露光、トナー現像、転写およびクリーニングなどの電気的、機械的外力が直接加えられるため、それらに対する耐久性も要求される。具体的には、帯電時のオゾンおよび窒素酸化物による化学的劣化や、帯電時の放電やクリーニング部材による摺擦による機械的劣化および電気的劣化などに対する耐久性が求められている。
【０００３】
無機光導電性物質を用いた無機電子写真感光体と異なり、比較的に柔らかい有機光導電性物質を用いた有機電子写真感光体は、機械的劣化に対する耐久性が劣るため、耐久特性を満足させるためにいろいろな試みがなされてきた。
【０００４】
その中で、特に効果的に機械的劣化を防止し、耐久性を上げる方法として、電子写真感光体の表面の摩擦係数を減少させる方法が挙げられる。具体的には、フッ素原子含有樹脂粒子を電子写真感光体の表面層中に存在させる方法、シリコーンオイルなどを添加する方法、シリコーン部分またはフッ素部分を主鎖またはグラフト部分に導入したポリカーボネート、ポリアクリル酸メチルなどのポリマーを添加する方法などが挙げられる。
【０００５】
これらの方法を採用した結果、電子写真感光体の表面と、クリーニング部材などの摺擦部材との摺擦性がスムーズになり、電子写真感光体の表面に強い剪断力がかからなくなり、結果として耐久性を向上させてきた。
【０００６】
【発明が解決しようとする課題】
しかしながら、一般にフッ素原子含有樹脂粒子は表面張力が低く、これを比較的表面張力の高い結着樹脂中に均一に分散させることは難しい上、フッ素原子含有樹脂粒子自体は非常に脆いため、摩擦係数は減少するが膜強度自体は低下する。
【０００７】
また、シリコーンオイル自体は通常の電子写真感光体に入れると、ブリードアウトして電子写真感光体の表面にのみ存在してしまい、１μｍ以下の削れで、その効果が消失してしまう。
【０００８】
また、シリコーン部分またはフッ素部分を主鎖またはグラフト部分に導入したポリカーボネート、ポリアクリル酸メチルなどのポリマーを添加しても表面移行性の傾向が強い。
【０００９】
本発明の目的は、表面強度を損なうことなく表面の摩擦係数を低下させ、かつ、その効果が持続する電子写真感光体、該電子写真感光体を有するプロセスカートリッジおよび電子写真装置を提供することにある。
【００１０】
【課題を解決するための手段】
本発明者らは、鋭意検討の結果、電子写真感光体の表面層に、特定の構造のジオルガノポリシロキサンを含有させることで上記課題を解決できることを見いだした。
【００１１】
すなわち、本発明は、支持体上に感光層を有する電子写真感光体において、該電子写真感光体の表面層が、下記式（１）で示される構造を有するジオルガノポリシロキサンを含有することを特徴とする電子写真感光体である。
【００１２】
【外４】
2004258336.tif 000002
【００１３】
（式（１）中、ｘ、ｗは、それぞれ独立に、０または１である。ｙは、１００以上の整数である。ｚは、１以上の整数であって、かつ、ｙの１／１００〜１／２０の整数である。Ｒ１１、Ｒ１２は、それぞれ独立に、置換または無置換の１価の炭化水素基を示す。Ｒ１３は、メチル基を示す。Ａ１１は、パーフルオロアルキル基を有する１価の有機基を示す。ただし、ｙ個のＡ１１は同一であっても異なってもよい。Ｒ１４は、フェニル基を有する１価の有機基を示す。Ｄ１１は、アルキル基、または、パーフルオロアルキル基を有する１価の有機基を示す。ただし、ｚが２以上の場合、ｚ個のＲ１４は同一であっても異なってもよく、ｚ個のＤ１１は同一であっても異なってもよい。Ｒ１５、Ｒ１６は、それぞれ独立に、置換または無置換の１価の炭化水素基を示す。Ｅ１１、Ｅ１２は、それぞれ独立に、１価の有機基を示す。）
また、本発明は、上記電子写真感光体を有するプロセスカートリッジおよび電子写真装置である。
【００１４】
【発明の実施の形態】
以下、本発明をより詳細に説明する。
【００１５】
上記式（１）中のＲ１１、Ｒ１２、Ｒ１５、Ｒ１６の炭化水素基としては、炭素数１〜５のアルキル基、フェニル基などが挙げられ、それらの中でもメチル基、フェニル基が好ましい。
【００１６】
上記式（１）中のＡ１１のパーフルオロアルキル基を有する１価の有機基としては、下記式（２）で示される構造を有する１価の基が好ましい。
【００１７】
【外５】
2004258336.tif 000003
【００１８】
（式（２）中、Ｒ２１は、アルキレン基を示す。ａは３以上の整数である。）
上記式（２）中のＲ２１のアルキレン基としては、エチレン基、プロピレン基などが挙げられ、生産のしやすさから、エチレン基が好ましい。ａの値は、３以上が必要であるが８程度が好ましい。
【００１９】
上記式（１）中のＤ１１は、アルキル基、または、パーフルオロアルキル基を有する１価の有機基であるが、パーフルオロアルキル基を有する１価の有機基の方が好ましく、その場合は、上記式（１）中のＡ１１と同様である。アルキル基の場合は、メチル基、エチル基が好ましい。
【００２０】
上記式（１）中のＲ１４のフェニル基を有する１価の有機基としては、フェニル基と、ポリフェニレン鎖、ポリフェノキシ鎖またはポリスチレン鎖とを有する１価の有機基などが挙げられるが、フェニル基と、ポリフェニレン鎖またはポリスチレン鎖とを有する１価の有機基が好ましく、生産のしやすさから、フェニル基とポリスチレン鎖とを有する１価の有機基がより好ましい。さらには、下記式（３）で示される構造を有する１価の基が特に好ましい。
【００２１】
【外６】
2004258336.tif 000004
【００２２】
（式（３）中、Ｅ３１は、２価の炭化水素基を示す。ｂは、０または１である。Ｅ３２は、末端が封鎖された重合度３以上の置換または無置換のポリスチレン鎖を示す。ただし、上記式（３）で示される構造は１つ以上のフェニル基を有する。）
上記式（１）中のＥ１１、Ｅ１２の１価の有機基としては、メチル基、エチル基などのアルキル基が好ましい。
【００２３】
上記式（１）中のｘ、ｗは、０または１であるが、生産のしやすさからは、ｘが０、ｗが１の場合が好ましい。
【００２４】
ｙは、１００以上の整数であるが、１００〜１０００の整数であることが好ましい。
【００２５】
ｚは、１以上の整数であって、かつ、ｙの１／１００〜１／２０の整数であるが、その好適値は、上記式（１）で示される構造を有するジオルガノポリシロキサンの分子量（大勢はｙの値で決まる）と、ポリシロキサン以外のポリマーも存在する場合はそのポリマーの種類とで決定される。
【００２６】
上記式（１）で示される構造を有するジオルガノポリシロキサンの好適例を以下に示す。
【００２７】
【外７】
2004258336.tif 000005
【００２８】
【外８】
2004258336.tif 000006
【００２９】
以下、本発明の電子写真感光体の構成について説明する。
【００３０】
本発明の電子写真感光体は、支持体上に感光層を有する。感光層は、電荷発生物質と電荷輸送物質とを同一の層に含有する単層型感光層であっても、電荷発生物質を含有する電荷発生層と電荷輸送物質を含有する電荷輸送層とに機能分離した積層型感光層であってもよい。また、積層型感光層は、支持体側から電荷発生層、電荷輸送層の順に積層した順層型感光層であっても、支持体側から電荷輸送層、電荷発生層の順に積層した逆層型感光層であってもよい。電子写真特性的には積層型感光層が好ましく、積層型感光層の中でも順層型感光層がより好ましい。
【００３１】
本発明の電子写真感光体に使用する支持体は、導電性を有するものであればよく、アルミニウム、ステンレスなどの金属、あるいは、導電層を設けた金属、紙、プラスチックなどが挙げられ、形状はシート状、円筒状などが挙げられる。
【００３２】
レーザービームプリンター（ＬＢＰ）など、露光光がレーザー光である場合は、レーザー光の散乱による干渉縞防止、または、支持体の傷を被覆することを目的として、支持体上に導電層を設けてもよい。
【００３３】
導電層は、カーボンブラック、金属粒子などの導電性粒子を結着樹脂に分散させて形成することができる。導電層の膜厚は５〜４０μｍが好ましく、さらには１０〜３０μｍがより好ましい。なお、干渉縞防止は、シリンダーの切削やアルマイト処理、乾式や湿式のブラストなどでも行うことができ、その場合は導電層を設けなくても構わない。
【００３４】
支持体または導電層の上に、接着機能およびバリヤー機能を有する中間層を設けてもよい。
【００３５】
中間層の材料としては、ポリアミド、ポリビニルアルコール、ポリエチレンオキシド、エチルセルロース、カゼイン、ポリウレタン、ポリエーテルウレタンなどが挙げられる。これらは適当な溶剤に溶解して塗布される。中間層の膜厚は０．０５〜５μｍが好ましく、さらには０．３〜１μｍがより好ましい。支持体に直接アルマイト処理したり、ゾルゲル法による導電成膜を付けている場合などは中間層を設けなくても構わない。
【００３６】
感光層として順層型感光層を採用した場合、支持体、導電層または中間層の上には、電荷発生層が形成される。
【００３７】
本発明の電子写真感光体に用いられる電荷発生物質としては、セレン−テルル、ピリリウムおよびチアピリリウムの各染料、フタロシアニン、アントアントロン、ジベンズピレンキノン、トリスアゾ、シアニン、ジズアゾ、モノアゾ、インジゴ、キナクリドンおよび非対称キノシアニンの各顔料が挙げられる。
【００３８】
感光層として積層型感光層を採用した場合、電荷発生層は、上記電荷発生物質を０．３〜４倍量の結着樹脂および溶剤と共に、ホモジナイザー、超音波分散、ボールミル、振動ボールミル、サンドミル、アトライター、ロールミルおよび液衝突型高速分散機などの方法でよく分散した分散液を、塗布、乾燥することによって形成される。ただし、電荷発生物質の特性によっては、結着樹脂を電荷発生物質の分散後投入したり、結着樹脂を使用しないことも可能である。
【００３９】
電荷発生層の膜厚は５μｍ以下が好ましく、さらには０．１〜２μｍがより好ましい。
【００４０】
電荷輸送層は、主として、電荷輸送物質と結着樹脂とを、そして、電荷輸送層が電子写真感光体の表面層となる場合には、さらに、上記式（１）で示される構造を有するジオルガノポリシロキサンを溶剤中に溶解した塗料を、塗布、乾燥することによって形成される。
【００４１】
電荷輸送物質としては、トリアリールアミン化合物、ヒドラゾン化合物、スチルベン化合物、ピラゾリン化合物、オキサゾール化合物、トリアリルメタン化合物、チアゾール化合物などが挙げられる。
【００４２】
電荷輸送層に用いる結着樹脂としては、ポリアリレート樹脂、ポリカーボネート樹脂、フェノキシ樹脂、ポリスルホン樹脂、メタクリル樹脂、ポリエステル樹脂などが挙げられ、これらの中でも、ポリアリレート樹脂およびポリカーボネート樹脂は、特に機械強度的および電子写真特性的に好ましい。
【００４３】
電荷輸送層の膜厚は５〜５０μｍが好ましく、さらには１０〜３０μｍがより好ましい。
【００４４】
電荷輸送物質と結着樹脂との質量比（電荷輸送物質：結着樹脂）は、５：１〜１：５が好ましく、さらには２：１〜１：３がより好ましい。
【００４５】
上記各層を形成する塗布方法としては、浸漬塗布、スプレー塗布、スピナー塗布、ブレード塗布およびロール塗布法などが挙げられる。
【００４６】
本発明の電子写真感光体の表面層に用いる結着樹脂（電荷輸送層が表面層である場合には電荷輸送層に用いる結着樹脂）として好適なポリアリレート樹脂およびポリカーボネート樹脂は、それぞれ下記式（４）および（５）で示される繰り返し構造単位を有する。
【００４７】
【外９】
2004258336.tif 000007
【００４８】
（式（４）中、Ｘ４１は、炭素原子、または、単結合（単結合の場合、Ｒ４５、Ｒ４６は無し）を示す。Ｒ４１〜Ｒ４４は、それぞれ独立に、水素原子、ハロゲン原子、置換または無置換のアルキル基、または、置換または無置換のアリール基を示す。Ｒ４５、Ｒ４６は、それぞれ独立に、水素原子、ハロゲン原子、置換または無置換のアルキル基、または、置換または無置換のアリール基、もしくは、Ｒ４５およびＲ４６が結合することによって置換または無置換のアルキリデン基を形成するために必要な基を示す。）
【外１０】
2004258336.tif 000008
【００４９】
（式（５）中、Ｘ５１は、炭素原子、または、単結合（単結合の場合、Ｒ５５、Ｒ５６は無し）を示す。Ｒ５１〜Ｒ５４、Ｒ５７〜Ｒ６０は、それぞれ独立に、水素原子、ハロゲン原子、置換または無置換のアルキル基、または、置換または無置換のアリール基を示す。Ｒ５５、Ｒ５６は、それぞれ独立に、水素原子、ハロゲン原子、置換または無置換のアルキル基、または、置換または無置換のアリール基、もしくは、Ｒ５５およびＲ５６が結合することによって置換または無置換のアルキリデン基を形成するために必要な基を示す。）
上記式（４）および（５）において、ハロゲン原子としては、フッ素原子、塩素原子およびヨウ素原子などが挙げられ、アルキル基としては、メチル基、エチル基およびプロピル基などが挙げられ、アリール基としてはフェニル基およびナフチル基などが挙げられ、アルキリデン基としてはシクロヘキシリデン基などが挙げられる。
【００５０】
また、上記各基が有してもよい置換基としては、フッ素原子、塩素原子およびヨウ素原子などのハロゲン原子や、メチル基、エチル基およびプロピル基などのアルキル基や、フェニル基などのアリール基などが挙げられる。
【００５１】
以下に、上記式（４）で示される繰り返し構造単位の好適例を示すが、本発明はこれらに限られるものではない。
【００５２】
【外１１】
2004258336.tif 000009
【００５３】
【外１２】
2004258336.tif 000010
【００５４】
【外１３】
2004258336.tif 000011
【００５５】
これらの中でも、（４−３）、（４−４）および（４−１６）がより好ましい。
【００５６】
また、ポリカーボネート樹脂は、上記式（４）で示される繰り返し構造単位を単一種有する単独重合体であっても、２種以上有する共重合体であってもよい。また、共重合体としては、ブロック共重合体、交互共重合体、ランダム共重合体など、いかなる形態であってもよい。
【００５７】
以下に、上記式（５）で示される繰り返し構造単位の好適例を示すが、本発明はこれらに限られるものではない。
【００５８】
【外１４】
2004258336.tif 000012
【００５９】
【外１５】
2004258336.tif 000013
【００６０】
【外１６】
2004258336.tif 000014
【００６１】
【外１７】
2004258336.tif 000015
【００６２】
これらの中でも、（５−１）、（５−２）および（５−２２）がより好ましい。
【００６３】
また、ポリアリレート樹脂は、上記式（５）で示される繰り返し構造単位を単一種有する単独重合体であっても、２種以上有する共重合体であってもよい。また、共重合体としては、ブロック共重合体、交互共重合体、ランダム共重合体など、いかなる形態であってもよい。
【００６４】
さて、本発明の電子写真感光体の表面層の摩擦係数の低減は、次の原理であろうと考えられる。
【００６５】
すなわち、上記式（１）で示される構造を有するジオルガノポリシロキサンを、芳香族ポリマーであるポリカーボネート樹脂やポリアリレート樹脂などの結着樹脂と共に溶解させると、結着樹脂の芳香族部位とジオルガノポリシロキサンのフッ素部位が相溶しないため、フッ素部位が結着樹脂に対して逆側に向きやすい。したがって、結着樹脂１質量部に対して０．１〜１０％程度の割合で上記式（１）で示される構造を有するジオルガノポリシロキサンを混合溶解すると、内部にフッ素部分を包含して、表面層がジメチルシリコーンおよびフェニル基を有したコロイド状態になるものと思われる。そのため、結着樹脂中に上記式（１）で示される構造を有するジオルガノポリシロキサンが均一に分散され、電子写真感光体の表面層の摩擦係数が低減されるものと推定される。
【００６６】
図１に、本発明の電子写真感光体を有するプロセスカートリッジを備えた電子写真装置の概略構成の例を示す。
【００６７】
図１において、１はドラム状の本発明の電子写真感光体であり、軸２を中心に矢印方向に所定の周速度で回転駆動される。感光体１は、回転過程において、（一次）帯電手段３によりその周面に正または負の所定電位の均一帯電を受け、次いで、スリット露光やレーザービーム走査露光などの露光手段（不図示）からの露光光４を受ける。こうして感光体１の周面に静電潜像が順次形成されていく。
【００６８】
形成された静電潜像は、次いで、現像手段５によりトナー現像され、現像されたトナー現像像は、不図示の給紙部から感光体１と転写手段６との間に感光体１の回転と同期取り出されて給紙された転写材７に、転写手段６により順次転写されていく。
【００６９】
像転写を受けた転写材７は、感光体面から分離されて定着手段８へ導入されて像定着を受けることにより複写物（コピー）として装置外へプリントアウトされる。
【００７０】
像転写後の感光体１の表面は、クリーニング手段９によって転写残りトナーの除去を受けて清浄面化され、さらに、前露光手段（不図示）からの前露光光１０により除電処理された後、繰り返し像形成に使用される。なお、図のように、帯電手段３が帯電ローラーなどを用いた接触帯電手段である場合は、前露光は必ずしも必要ではない。
【００７１】
本発明においては、上述の電子写真感光体１、帯電手段３、現像手段５およびクリーニング手段９などの構成要素のうち、複数のものをプロセスカートリッジとして一体に結合して構成し、このプロセスカートリッジを複写機やレーザービームプリンターなどの電子写真装置本体に対して着脱可能に構成してもよい。例えば、帯電手段３、現像手段５およびクリーニング手段９の少なくとも１つを感光体１とともに一体に支持してカートリッジ化して、装置本体のレール１２などの案内手段を用いて装置本体に着脱可能なプロセスカートリッジ１１とすることができる。
【００７２】
また、露光光４は、電子写真装置が複写機やプリンターである場合には、原稿からの反射光や透過光、あるいは、センサーで原稿を読み取り、信号化し、この信号にしたがって行われるレーザービームの走査、ＬＥＤアレイの駆動および液晶シャッターアレイの駆動などにより照射される光である。
【００７３】
【実施例】
以下、実施例にしたがって説明する。なお、「部」とあるのは「質量部」を意味する。
【００７４】
まず、本発明で用いるジオルガノポリシロキサンは、以下の合成例で例示するように合成することが可能である。
【００７５】
（合成例１）
フラスコに、下記式で示される構造を有するポリシロキサン３．２３ｇ、
【外１８】
2004258336.tif 000016
【００７６】
塩化白金酸２ｐｐｍ（５％イソプロピルアルコール溶液）、下記式で示される構造を有するアリル官能シリル基を有するポリスチレン１８．９ｇ、
【外１９】
2004258336.tif 000017
【００７７】
および、ｍ−キシレンヘキサフルオライド８０ｇを混合し、徐々に加熱した。さらに、８０℃で６時間反応を続けた。
【００７８】
次いで、１４０℃の条件下で２０Ｔｏｒｒまで減圧して、溶媒や低沸点成分を除去した。
【００７９】
このようにして、得られた反応生成物を、２９Ｓｉ−ＮＭＲ、１３Ｃ−ＮＭＲおよびＦＴ−ＩＲにより分析したところ、下記式で示される構造を有するジオルガノポリシロキサンであることが判明した。
【００８０】
【外２０】
2004258336.tif 000018
【００８１】
（合成例２）
合成例１において、アリル官能シリル基を有するポリスチレンを下記式で示される構造を有するアリル官能シリル基を有するポリスチレン１３．４ｇ
【外２１】
2004258336.tif 000019
【００８２】
に変更した以外は、合成例１と同様にして下記式で示される構造を有するジオルガノポリシロキサンを合成した。
【００８３】
【外２２】
2004258336.tif 000020
【００８４】
他の構造のジオルガノポリシロキサンも、合成例１、２と同様にして合成することができる。
【００８５】
なお、上記例示ジオルガノポリシロキサンの中でも、合成例２で得られた構造のジオルガノポリシロキサンが好ましく、また、上記式（１−５）、（１−７）、（１−８）で示される構造を有するジオルガノポリシロキサンも好ましい。
【００８６】
（実施例１）
直径３０ｍｍ、長さ３５７ｍｍのアルミニウムシリンダーを支持体とし、それに、以下の材料より構成される塗料を支持体上に浸漬塗布法で塗布して、１４０℃、３０分熱硬化して、膜厚１５μｍの導電層を形成した。
【００８７】
導電性顔料：ＳｎＯ２コート処理硫酸バリウム  １０部
抵抗調節用顔料：酸化チタン  ２部
結着樹脂：フェノール樹脂  ６部
レベリング剤：シリコーンオイル  ０．００１部
溶剤：メタノール／メトキシプロパノール＝０．２／０．８  ２０部
次に、上記導電層上に、Ｎ−メトキシメチル化ナイロン３部および共重合ナイロン３部をメタノール６５部、ｎ−ブタノール３０部の混合溶媒に溶解した溶液を浸漬塗布法で塗布し、乾燥することによって、膜厚０．５μｍの中間層を形成した。
【００８８】
次に、ＣｕＫα特製Ｘ線回折におけるブラック角（２θ±０．２°）の９．０°、１４．２°、２３．９°および２７．１°に強いピークを有するオキシチタニウムフタロシアニン４部、ポリビニルブチラール（商品名：エスレックＢＭ２、積水化学（株）製）２部およびシクロヘキサノン６０部を、直径１ｍｍのガラスビーズを用いたサンドミル装置で４時間分散した後、エチルアセテート１００部を加えて電荷発生層用分散液を調製した。これを浸漬塗布法で塗布し、乾燥することによって、膜厚０．３μｍの電荷発生層を形成した。
【００８９】
次に、電荷輸送層を形成するために、電荷輸送用の塗料を調製した。
【００９０】
上記式（５−２）で示される繰り返し構造単位を有するポリアリレート樹脂１０部（粘度平均分子量：４５０００）と下記式（Ａ）で示される構造を有するアミン化合物７部、下記式（Ｂ）で示される構造を有するアミン化合物１部および合成例２で得られたジオルガノポリシロキサン２部を、クロロベンゼン１００部に溶解して均一溶液を調製した。
【００９１】
【外２３】
2004258336.tif 000021
【００９２】
【外２４】
2004258336.tif 000022
【００９３】
なお、溶剤は最終質量比率でモノクロルベンゼン：ジメトキシメタンが６：４になるように調製した。
【００９４】
上記溶液を、浸漬塗布法で塗布し、１３０℃で１時間乾燥することによって、膜厚３０μｍの電荷輸送層を形成し、電子写真感光体を得た。
【００９５】
次に、評価について説明する。
【００９６】
評価装置は、キヤノン（株）製ＧＰ４０５複写機（毎分４０枚機）の改造機を用いた。改造は、高圧電源基板に対して行い、電子写真感光体が回転している間に一次帯電が出力するようにした。
【００９７】
試験は、温度２３℃／湿度５０％ＲＨの環境下でコピーした後、一旦停止してから、すぐコピーを開始するモードで、８００００枚まで繰り返し画像形成した。
【００９８】
画像は、Ａ４、印字率５％の文字パターンとした。
【００９９】
さらに、初期と３００００枚耐久後と８００００枚耐久後に表面電位を測定し、明部電位の差（ΔＶｌ）を調べた。なお、（３００００枚耐久後の明部電位の絶対値）−（初期の明部電位の絶対値）の値をもって、ΔＶｌ３、（８００００枚耐久後の明部電位の絶対値）−（初期の明部電位の絶対値）の値をもって、ΔＶｌ８とした。
【０１００】
また、光量は、初期明部電位が、−２００Ｖになるように設定した。
【０１０１】
また、８００００枚通紙後に電子写真感光体の膜厚および最大傷深さ（Ｒｍａｘ）を測定した。この膜厚と初期膜厚の差を摩耗膜厚とした。
【０１０２】
評価結果を、表１に示す。
【０１０３】
（実施例２〜６）
実施例１において、電荷輸送層の結着樹脂を、それぞれ、上記式（５−１）で示される繰り返し構造単位を有するポリアリレート樹脂（粘度平均分子量４４０００）、上記式（４−４）で示される繰り返し構造単位を有するポリカーボネート樹脂（粘度平均分子量４２０００）、上記式（４−３）で示される繰り返し構造単位を有するポリカーボネート樹脂（粘度平均分子量４００００）、上記式（４−３）で示される繰り返し構造単位と（４−１６）で示される繰り返し構造単位とを有する共重合体（共重合比１：１（モル比））のポリカーボネート樹脂（粘度平均分子量４３０００）、上記式（５−２）で示される繰り返し構造単位と（５−２２）で示される繰り返し構造単位とを有する共重合体（共重合比１：１（モル比））のポリアリレート樹脂（粘度平均分子量４８０００）に変更した以外は、実施例１と同様にして電子写真感光体を作製し、評価した。
【０１０４】
評価結果を、表１に示す。
【０１０５】
（実施例７〜９）
実施例１において、電荷輸送層中のジオルガノポリシロキサンを、それぞれ、上記式（１−５）で示される構造を有するジオルガノポリシロキサン、上記式（１−７）で示される構造を有するジオルガノポリシロキサン、上記式（１−８）で示される構造を有するジオルガノポリシロキサンに変更した以外は、実施例１と同様にして電子写真感光体を作製し、評価した。
【０１０６】
評価結果を、表１に示す。
【０１０７】
（比較例１〜４）
実施例１〜４において、それぞれ、ジオルガノポリシロキサンを用いなかった以外は、実施例１と同様にして電子写真感光体を作製し、評価した。
【０１０８】
評価結果を、表１に示す。
【０１０９】
【表１】
2004258336.tif 000023
【０１１０】
【発明の効果】
本発明によれば、表面強度を損なうことなく表面の摩擦係数を低下させ、かつ、その効果が持続する電子写真感光体、該電子写真感光体を有するプロセスカートリッジおよび電子写真装置を提供することができる。
【図面の簡単な説明】
【図１】本発明の電子写真感光体を有するプロセスカートリッジを備えた電子写真装置の概略構成の例を示す図である。
【符号の説明】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  レール
【図１】
2004258336.tif 000027